(57)【特許請求の範囲】
【請求項１】
ガラス板を加熱炉で曲げ成形温度まで加熱し、該加熱されたガラス板をガラス板の搬送方向に連続して配置された複数のローラで形成される搬送面に沿って搬送しながら、ガラス板の自重によってガラス板を所定の曲率に曲げ成形するガラス板の曲げ成形方法において、
ガラス板が搬送されている位置の複数のローラをガラス板の搬送にともない上下動させて、該位置の複数のローラにより前記搬送面の少なくとも一部にガラス板の搬送方向に湾曲した所望の湾曲面を形成するとともに、前記各ローラをガラス板の搬送にともない順次上下動させて、前記湾曲面をガラス板の搬送とともにガラス板の搬送方向に進行させ、ガラス板を搬送しながらガラス板を前記湾曲面に沿うように曲げ成形する方法であって、
前記各ローラの上下動を、各ローラにおける、（ａ）一単位のガラス板の搬送方向前辺が搬送されてきた時を下降又は上昇の始まりとし、（ｂ）一単位のガラス板が通過している間を下降→上昇又は上昇→下降の一周期の動きとし、（ｃ）一単位のガラス板の搬送方向後辺が搬送されてきた時にもとの位置に戻る動きとして、順次搬送されてくる次単位以降のガラス板に対し前記各ローラを（ａ）、（ｂ）、（ｃ）の順に繰り返し行う上下動させることを特徴とするガラス板の曲げ成形方法。
【請求項２】
前記湾曲面の曲率半径を、ガラス板の搬送方向下流に向かうにしたがって小さくする請求項１に記載のガラス板の曲げ成形方法。
【請求項３】
前記湾曲面を形成するにあたり、前記湾曲面を下に凸形状の波面又は上に凸形状の波面にみたて、前記各ローラを波の振動子にみたて、前記各ローラの上下動ストローク長を波の振幅にみたて、各ローラにおける前記振動子の位相を搬送方向下流に向かうにしたがって順次変えるように前記各ローラの上下動に位相差を与えることにより、搬送方向に湾曲面からなる波面を進行させながらガラス板を搬送し、ガラス板を湾曲面に沿うように曲げ成形する請求項１、又は２に記載のガラス板の曲げ成形方法。
【請求項４】
ガラス板の搬送方向前辺の鉛直方向の位置とガラス板の搬送方向後辺の鉛直方向の位置とを、各ローラの初期位置で形成される搬送レベルに保ちながら、かつガラス板の搬送方向前辺と搬送方向後辺との間の部分である中央部分を搬送レベルよりも下方又は上方に位置するようにガラス板を搬送し、ガラス板を湾曲面に沿うように曲げ成形する請求項１、２、又は３に記載のガラス板の曲げ成形方法。
【請求項５】
前記自重によってガラス板を所定の曲率に曲げ成形する成形ゾーンの後に上側と下側に配置されたニップローラを備え、前記自重によってガラス板を所定の曲率に曲げ成形した後に、前記ガラス板の左右辺の近傍をニップローラでニップして上側のニップローラを円弧状軌跡に沿って回動することにより、前記ガラス板の左右辺を強制的に曲げ成形する請求項１、２、３、又は４に記載のガラス板の曲げ成形方法。
【請求項６】
前記湾曲面を、搬送方向のみに曲がった形状に形成する請求項１、２、３、４又は５に記載のガラス板の曲げ成形方法。
【請求項７】
前記複数のローラとして、前記搬送方向に直交した方向に湾曲した湾曲ローラを用いる請求項１、２、３、４、又は５に記載のガラス板の曲げ成形方法。
【請求項８】
ガラス板を曲げ成形温度まで加熱する加熱炉と、該加熱炉の下流側に設けられたガラス板を所定の曲率に曲げ成形する成形手段とを含むガラス板の曲げ成形装置において、
前記成形手段は、
前記ガラス板を搬送するための搬送面を形成する、ガラス板の搬送方向に連続して配置された複数のローラからなるローラコンベアと、
前記複数のローラを上下動させる上下方向駆動手段と、
ガラス板が搬送されている位置の複数のローラにより、前記搬送面の少なくとも一部にガラス板の搬送方向に湾曲した所望の湾曲面が形成されるとともに、ガラス板の搬送にともない順次複数のローラを上下動させて、前記湾曲面がガラス板の搬送方向に進行するように前記駆動手段を制御する制御手段と、 からなる装置であって、
前記制御手段は、各ローラにおける、（ａ）一単位のガラス板の搬送方向前辺が搬送されてきた時を下降又は上昇の始まりとし、（ｂ）一単位のガラス板が通過している間を下降→上昇又は上昇→下降の一周期の動きとし、（ｃ）一単位のガラス板の搬送方向後辺が搬送されてきた時にもとの位置に戻る動きとして、各ローラの上下動を制御し、順次搬送されてくる次単位以降のガラス板に対し（ａ）、（ｂ）、（ｃ）の順に繰り返し前記各ローラの上下動を制御することを特徴とするガラス板の曲げ成形装置。
【請求項９】
前記ローラを回転させる回転駆動手段を備え、前記制御装置は、前記ガラス板の水平方向成分の搬送速度が等しくなるように前記回転駆動手段を制御する請求項８に記載のガラス板の曲げ成形装置。
【請求項１０】
前記湾曲面を形成するにあたり、前記湾曲面を下に凸形状の波面又は上に凸形状の波面にみたて、前記各ローラを波の振動子にみたて、前記各ローラの上下動ストローク長を波の振幅にみたて、前記制御手段により各ローラにおける前記振動子の位相を搬送方向下流に向かうにしたがって順次変えるように前記各ローラの上下動に位相差を与え、搬送方向に湾曲面からなる波面を進行させながらガラス板を搬送し、ガラス板を湾曲面に沿うように曲げ成形する請求項８、又は９に記載のガラス板の曲げ成形装置。
【請求項１１】
搬送されてくるガラス板の搬送方向前辺に位置するローラ及び搬送されてくるガラス板の搬送方向後辺に位置するローラの位置が、ローラの初期位置になり、かつガラス板の搬送方向前辺と搬送方向後辺との間の部分である中央部分に位置するローラの位置が、各ローラの初期位置により形成される搬送レベルよりも下方又は上方位置になるように、ガラス板を搬送する請求項８、９、又は１０に記載のガラス板の曲げ成形装置。
【請求項１２】
前記自重によってガラス板を所定の曲率に曲げ成形する成形ゾーンの後に上側と下側に配されたニップローラを備え、前記ニップローラは前記ガラス板の左右辺の近傍をニップした時に上側のニップローラが円弧状軌跡に沿って回動して前記ガラス板の左右辺を強制的に曲げ成形する請求項８、９、１０、又は１１に記載のガラス板の曲げ成形装置。
【請求項１３】
前記湾曲面は、搬送方向のみに曲がった形状に形成される請求項８、９、１０、１１、又は１２に記載のガラス板の曲げ成形装置。
【請求項１４】
前記複数のローラは、前記搬送方向に直交した方向に湾曲した湾曲ローラであることを特徴とする請求項８、９、１０、１１、又は１２に記載のガラス板の曲げ成形装置。
【発明の詳細な説明】
技術分野
本発明は、自動車、船舶、鉄道、航空機などの輸送機器あるいは建築用その他各種用途のガラス板の曲げ成形方法及び装置に関する。特に、本発明は、自動車窓用のガラス板の曲げ成形に好適なガラス板の曲げ成形方法及び装置に関する。
背景技術
従来、加熱炉において軟化点近くまで加熱したガラス板を、湾曲した複数のローラからなるローラコンベアで搬送することによって、ガラス板を曲げ成形する方法が知られている（例えば米国特許４，１２３，２４６号明細書）。この方法によれば、軟化したガラス板はその自重により垂れ下がるので、ガラス板はローラの曲率に倣うように曲げられる。
また、加熱炉において軟化点近くまで加熱したガラス板を、その搬送路が湾曲するように搬送方向に傾斜配置した複数のローラにより搬送することによって、ガラス板を曲げ成形する方法が知られている（例えば米国特許４，８２０，３２７号明細書）。この方法によれば、軟化したガラス板はその自重により垂れ下がるので、ガラス板は搬送路の曲率に倣うように曲げられる。
なお、本明細書において、「搬送方向に直交する方向に曲げ成形される」とは、曲げ成形されたガラス板の形状が、搬送方向軸のまわりに湾曲した形状になることを意味する。いいかえると、曲げ成形されたガラス板は、搬送方向軸に垂直な断面が湾曲形状となる。「搬送方向に（沿って）曲げ成形される」とは、曲げ成形されたガラス板の形状が、搬送方向に直交する軸のまわりに湾曲した形状になることを意味する。いいかえると、曲げ成形されたガラス板は、搬送方向に直交する軸に垂直な断面が湾曲形状となる。以下に示す複数のローラで形成される湾曲面の形状についても、「搬送方向に（沿って）曲がった」、「搬送方向に湾曲した」等の説明は「搬送方向に（沿って）曲げ成形される」の意味と同旨である。搬送方向に直交する方向に関する湾曲面の説明も「搬送方向に直交する方向に曲げ成形される」の意味と同旨である。
本明細書における「・・・方向に直交」は、水平面上であって・・・方向に垂直な方向を意味する。本明細書における「上」、「下」は、水平面に対しそれぞれ「上」、「下」を意味する。
ところで、近年の自動車産業では少量多品種の要求が高まっているため、その型式毎にそれぞれ対応する曲率のガラス板が必要になる。このために、米国特許４，１２３，２４６号明細書に記載された方法では、型式毎にその型式に対応した曲率のローラに交換する必要があった。この交換には時間がかかるものであり、しかも型式毎に求められる曲率のローラを用意する必要があった。
また、この場合ガラス板は曲げられる方向に直交する方向に搬送される。この場合、例えば自動車用サイドガラス板の曲げ成形においては自動車への取付け状態における側辺方向がローラの延在方向となる。その取付け状態は、ローラのガラス板への接触によるローラ歪みが目立ちやすい状態である。
米国特許４，８２０，３２７号明細書に記載された方法（’３２７の方法という）では、型式毎にその型式に対応した曲率の搬送路になるようにローラの配置を変更する必要があった。この変更はさらには時間がかかるものであった。
また、’３２７の方法では、ガラス板の搬送方向を鉛直方向に変える。そのため、’３２７の方法に用いる設備全体が大きくなる。しかも、重力に逆らってガラス板を搬送するため、ガラス板を高速で搬送することが困難であり、ローラ上でのガラス板の滑りを防止する機構を特別に設けなければならない。さらに、曲げ成形、風冷強化された後のガラス板は、鉛直方向から水平方向へと搬送方向を変えなければならない。この搬送方向を変える機構は複雑であり、ガラス板への傷の発生が懸念される。
本発明の目的は、上記従来技術が有していた欠点を解消することにあり、従来知られていなかったガラス板の曲げ成形方法及び装置を新規に提供することにある。
発明の開示
【課題を解決するための手段】
本発明は前述の課題に鑑みてなされたものであり、ガラス板を加熱炉で曲げ成形温度まで加熱し、該加熱されたガラス板をローラコンベアの複数のローラで形成される搬送面に沿って搬送しながらガラス板の自重によってガラス板を所定の曲率に曲げ成形するガラス板の曲げ成形方法において、前記搬送面を形成する前記ローラを前記ガラス板の搬送位置に応じて上下移動させることにより前記搬送面の少なくとも一部を湾曲させて、前記ガラス板が搬送されている位置のローラにより所望の湾曲面を形成し、該湾曲面をローラコンベアの上流側から下流側に向けて波の伝幡のように走行させ、ガラス板を前記湾曲面に沿った所定の曲率に曲げ成形することを特徴とするガラス板の曲げ成形方法を提供する。
本発明は前述の課題に鑑みてなされたものであり、ガラス板を加熱炉で曲げ成形温度まで加熱し、該加熱されたガラス板をガラス板の搬送方向に連続して配置された複数のローラで形成される搬送面に沿って搬送しながら、ガラス板の自重によってガラス板を所定の曲率に曲げ成形するガラス板の曲げ成形方法において、ガラス板が搬送されている位置の複数のローラをガラス板の搬送にともない上下動させて、該位置の複数のローラにより前記搬送面の少なくとも一部にガラス板の搬送方向に湾曲した所望の湾曲面を形成するとともに、前記各ローラをガラス板の搬送にともない順次上下動させて、前記湾曲面をガラス板の搬送とともにガラス板の搬送方向に進行させ、ガラス板を搬送しながらガラス板を前記湾曲面に沿うように曲げ成形する方法であって、前記各ローラの上下動を、各ローラにおける、（ａ）一単位のガラス板の搬送方向前辺が搬送されてきた時を下降又は上昇の始まりとし、（ｂ）一単位のガラス板が通過している間を下降→上昇又は上昇→下降の一周期の動きとし、（ｃ）一単位のガラス板の搬送方向後辺が搬送されてきた時にもとの位置に戻る動きとして、順次搬送されてくる次単位以降のガラス板に対し前記各ローラを（ａ）、（ｂ）、（ｃ）の順に繰り返し行う上下動させることを特徴とするガラス板の曲げ成形方法を提供する。
さらに、本発明は、ガラス板を曲げ成形温度まで加熱する加熱炉と、該加熱炉の下流側に設けられたガラス板を所定の曲率に曲げ成形する成形手段とを含むガラス板の曲げ成形装置において、 前記成形手段は、 前記ガラス板を搬送するための搬送面を形成する、ガラス板の搬送方向に連続して配置された複数のローラからなるローラコンベアと、 前記複数のローラを上下動させる上下方向駆動手段と、ガラス板が搬送されている位置の複数のローラにより、前記搬送面の少なくとも一部にガラス板の搬送方向に湾曲した所望の湾曲面が形成されるとともに、ガラス板の搬送にともない順次複数のローラを上下動させて、前記湾曲面がガラス板の搬送方向に進行するように前記駆動手段を制御する制御手段と、 からなる装置であって、前記制御手段は、各ローラにおける、（ａ）一単位のガラス板の搬送方向前辺が搬送されてきた時を下降又は上昇の始まりとし、（ｂ）一単位のガラス板が通過している間を下降一上昇又は上昇→下降の一周期の動きとし、（ｃ）一単位のガラス板の搬送方向後辺が搬送されてきた時にもとの位置に戻る動きとして、各ローラの上下動を制御し、順次搬送されてくる次単位以降のガラス板に対し（ａ）、（ｂ）、（ｃ）の順に繰り返し前記各ローラの上下動を制御することを特徴とするガラス板の曲げ成形装置を提供する。
具体的には、各ローラ自身は、ガラス板の搬送にともない鉛直方向に上下動する。この上下動により、ガラス板が搬送されている位置の複数のローラによって湾曲面を形成し、この湾曲面がガラス板の搬送方向に進行する。言いかえると、上記の湾曲面が下に凸形状の波面又は上に凸形状の波面に、各ローラが波の振動子に、各ローラの上下動ストローク長が波の振幅に、それぞれ相当する。そして、各ローラにおける振動子の位相を搬送方向下流に向かって順次変えるように、各ローラの上下動に位相差を与えることによって波を伝播させ、湾曲面がガラス板の搬送方向に進行する。
各ローラの上下動は、鉛直方向における初期位置から下降→上昇を経て初期位置に戻る動きを、一周期の動きとすることが好ましい。この場合、各ローラは、（ａ；初期状態）一単位のガラス板の搬送方向前辺が搬送されてきた時を下降の始まりとし、（ｂ）一単位のガラス板が通過している間を下降→上昇の一周期の動きとし、（ｃ；終状態）一単位のガラス板の搬送方向後辺が搬送されてきた時にもとの位置に戻る。こうして、一単位のガラス板があるローラ上を通過する間に、そのローラは初期状態から終状態までの一周期の上下動を行う。複数のガラス板を連続的に曲げ成形する際には、一単位のガラス板が順次搬送されてくるので、次単位以降のガラス板に対し、各ローラを（ａ）、（ｂ）、（ｃ）の順に繰り返し上下動させる。各ローラの動きを上昇→下降の動きとする場合、初期状態は一単位のガラス板の搬送方向前辺が搬送されてきた時を上昇の始まりとする。
こうした各ローラの上下動により下に凸形状の湾曲面を形成する場合、一単位のガラス板は次のように搬送される。ガラス板の搬送方向前辺及び搬送方向後辺があるローラ上に位置する時、そのローラは初期状態（終状態）にある。そのため、ガラス板の搬送方向前辺及び搬送方向後辺の鉛直方向位置は、各ローラの初期状態の位置に保たれる。初期状態にある各ローラで形成される仮想面（水平状態にある）の鉛直方向の高さレベルを、「搬送レベル」と呼ぶこととする。一方、ガラス板の搬送方向前辺と搬送方向後辺との間の部分であるガラス板の中央部分が位置する各ローラは、一周期の上下動のうちの中間状態にある。そのため、ガラス板の中央部分は搬送レベルよりも下方に位置する（中央部分が下方に垂れ下がる）。したがって、一単位のガラス板は、搬送方向前辺と搬送方向後辺とが搬送レベルに保たれながら、中央部分が搬送レベルよりも下方に位置するように、搬送される。上に凸形状の湾曲面を形成する場合は、中央部分が搬送レベルよりも上方に位置する。
なお、「一単位のガラス板」とは、通常は１枚のガラス板を意味する。必要に応じて２枚以上のガラス板を積層した状態で搬送すると、２枚以上のガラス板を同時に曲げ成形できる。このように、「一単位のガラス板」は２枚以上のガラス板が積層された状態で搬送される場合を含む。そして、本発明のガラス板の曲げ成形方法及び装置は、一単位のガラス板の曲げ成形を順次連続的に行い、複数単位のガラス板を連続的に曲げ成形できる。一単位のガラス板が１枚のガラス板であるかガラス板が複数枚積層された状態であるかは、本発明のガラス板の曲げ成形方法及び装置の基本的な動作に大きな影響を与えない。そこで、本明細書では、「一単位」なる語を省略することができる。
ところで、ローラが上下動した場合、ガラス板の水平方向成分の搬送速度は、ローラの上下位置に依存することとなる。この場合、複数のローラの角速度が一定であると、水平方向成分の搬送速度は、下方側のローラの方が上方側のローラよりも速くなる。このような速度のアンバランス現象が生じると、ローラとガラス板との間でスリップが発生し、ガラス板に傷が付きやすいという不具合が発生する。そこで、複数のローラを独立して回転させる回転駆動手段を備え、そして、制御装置によりガラス板の水平方向成分の搬送速度が等しくなるように前記回転駆動手段を制御することは好ましい。これにより、前記不具合は解消するので、傷のないガラス板を得ることができる。
なお、各ローラにより形成される湾曲面は次の意味を持つ。まず、各ローラの中心軸線を仮想する。各中心軸線は搬送方向に直交する方向に延びていることから、各中心軸線を滑らかに結ぶと仮想の湾曲面ができる。この仮想湾曲面が各ローラにより形成される湾曲面に対応する。実際には、各ローラは有限の太さを有しているため、各ローラで形成される湾曲面は仮想湾曲面と若干異なる。すなわち、各ローラで形成される湾曲面の曲率半径は仮想湾曲面の曲率半径よりも若干（ローラの半径程度）小さい。したがって、各ローラにより形成される湾曲面は、仮想湾曲面よりも若干曲率半径の小さい湾曲面に相当する。
そして、各ローラにより形成される所望の湾曲面とは、ガラス板を搬送しているローラの位置に応じて必要とされる湾曲面である。具体的には、ガラス板を曲げ成形するゾーンのうちの最下流の位置では、この位置の各ローラで形成される湾曲面は、ガラス板の搬送方向についての最終的に得ようとするガラス板の曲げ形状に概略一致した湾曲形状を呈する。
１つの例として、最下流の位置よりも上流に位置する各ローラで形成される湾曲面は、最下流の位置での各ローラで形成される湾曲面よりも大きな曲率半径を有する。さらに上流へいくにしたがって、上流位置の各ローラで形成される湾曲面はさらに大きな曲率半径を有する。
他の例として、ガラス板を曲げ成形するゾーンのすべての位置において、各ローラで形成される湾曲面を最終的に得ようとするガラス板の搬送方向の曲げ形状に概略一致した湾曲形状にすることもできる。いづれにしても、最終的に得ようとするガラス板の曲げ形状にガラス板を曲げ成形するために、各ローラで形成される湾曲面は、ガラス板が搬送されている位置に応じて決められる湾曲面とされる。この際、湾曲形状はガラス板の厚みやガラス板の温度を考慮しながら決められるものであり、これらの各条件に応じて、どのように湾曲面の形状を変えるか（又は一定の湾曲形状とするか）を適宜設定できるように装置を構成することは好ましい。
ガラス板は瞬時には自重により曲がらないことがある。そのため、各ローラで形成される湾曲面の曲率半径を、上流側から徐々に小さな曲率半径にし、最下流位置で最終的に得ようとするガラス板の湾曲形状にすることが、各ローラの搬送駆動力をガラス板に充分に伝達できる点に鑑みて好ましい。
上記のガラス板の曲げ成形方法、装置は、ガラス板をガラス板の搬送方向一方向にのみ曲げ成形するものである。そこで、上記のガラス板の曲げ成形方法、装置に、ガラス板のうちの一方向にのみ曲げ成形された形状（単曲形状）、単曲形状のうち部位により曲率が異なる形状（複合湾曲形状）、ガラス板を複数の方向に湾曲した形状（複曲形状）等、ガラス板を種々の形状に曲げ成形する場合、次の１又は２以上構成を付加することは好ましい。
（１：ガラス板の曲げ形状の矯正）ローラの上方に別途押圧ローラを設ける。押圧ローラを湾曲面の法線方向に位置させてローラと押圧ローラとの間でガラス板を挟持しながら、ガラス板を前記湾曲面に沿うように曲げ成形する。この際、押圧ローラを押圧ローラ移動手段により前記湾曲面の法線方向に位置させる。
（２：複合湾曲形状）隣接する２本のローラの間における上方に、別途押圧ローラを設ける。ガラス板の前記２本のローラの間に位置する部分を押圧ローラにより押圧して、該ガラス板の部分に荷重を与えてガラス板を曲げ成形する。この際、押圧ローラを押圧ローラ移動手段により前記搬送面に対し進退移動させることにより、ガラス板に荷重をかける。
（３：複合湾曲形状）前記湾曲面を、搬送方向について複数の曲率半径を有する湾曲面に形成する。
（４：複曲形状）ガラス板を曲げ成形するローラの下流側に、前記搬送面の上下に配されたエア噴射手段から、曲げ成形されたガラス板の上面及び下面のうちの少なくとも一方にエアを噴出して、ガラス板の上面及び下面の冷却バランスを調整しながら、ガラス板を搬送方向に直交する方向に曲げ成形する。
（５：複曲形状）各ローラ２０を水平に搬送方向に並列配置し、かつ水平面に対し傾斜配置可能とする。そして、隣り合う各ローラの傾斜方向が交互に異なる（搬送方向下流側からみた正面視における右上がりと左上がり）ように配置可能とする。隣り合う２本のローラにより搬送方向に直交する方向に曲がった湾曲面を形成し、ガラス板を搬送方向に直交する方向に曲げ成形する。
発明を実施するための最良の形態
以下添付図面にしたがって本発明に係るガラス板の曲げ成形方法及び装置の好ましい実施の形態について詳説する。
図１は、本発明の実施の形態に係るガラス板の曲げ成形装置１０の構造を示す斜視図である。同図に示す成形装置１０は、主として加熱炉１２、成形ゾーン１４、及び風冷強化装置１６から構成されている。
まず、成形装置１０によるガラス板１８の曲げ成形工程について説明する。曲げ成形前のガラス板１８は、加熱炉１２の入口で搬送位置が位置決めされた後、図示しないローラコンベアによって加熱炉１２内に搬送される。そして、ガラス板１８は、加熱炉１２内の搬送中に加熱炉１２のヒータによって加熱されていき、加熱炉１２の下流側において曲げ成形温度（６００〜７００℃程度）まで加熱される。前記温度に加熱されたガラス板１８は、加熱炉１２の下流側に設置された成形ゾーン１４に、曲げ成形用のローラコンベア２０によって搬送される。
ガラス板１８は、成形ゾーン１４での搬送中に、ローラコンベア２０による曲げ成形動作によって所定の曲率に曲げ成形される。曲げ成形されたガラス板１８は、成形ゾーン１４の出口から、風冷強化装置１６用のローラコンベア２２によって風冷強化装置１６に搬送され、ここで風冷強化される。風冷強化装置１６は、ローラコンベア２２を挟んで配置された上部吹口ヘッド２４と下部吹口ヘッド２６とを備えており、ガラス板１８はそれらの吹口ヘッド２４、２６からガラス板１８に向けて吹き出されるエアによって風冷強化される。このとき、風冷強化装置１６の冷却能は、ガラス板１８の厚みに応じて適宜設定する。風冷強化されたガラス板１８は、風冷強化装置１６の出口からローラコンベア２８によって、次工程の検査装置（図示せず）に向けて搬送される。以上が成形装置１０による１枚のガラス板１８の成形工程の流れである。
次に、図１〜図３を参照しながら、成形ゾーン１４のローラコンベア２０について説明する。ローラコンベア２０は、ガラス板の搬送方向に互いに平行に水平状態で配されたストレート状に形成された複数のローラ（本実施の形態では１３本のローラ２０Ａ〜２０Ｍ（図２参照））から構成されている。これらのローラ２０Ａ〜２０Ｍで形成される搬送面に沿って、ローラ２０Ａ〜２０Ｍの回転によりガラス板１８が搬送される。
ローラ２０Ａ〜２０Ｍは、回転駆動手段によって各々が独立して回転駆動されるとともに、上下方向駆動手段によって各々が独立して上下移動される。回転駆動手段と上下方向駆動手段とは、例えばモーションコントローラによって制御されている。他に、パーソナルコンピュータに各種データを入力することによりＮＣ制御することもできる。
図４は、各ローラ２０Ａ〜２０Ｍの回転駆動手段と上下方向駆動手段とを示した構造図である。なお、各ローラ２０Ａ〜２０Ｍは、回転駆動手段と上下方向駆動手段とについてそれぞれ同一の構造を有しているので、図４では便宜上ローラ２０Ａ側の構造のみを説明し、他のローラ２０Ｂ〜２０Ｍ側の構造についてはその説明を省略する。
ローラ２０Ａは、凹状に形成された移動フレーム３０にその両端が軸受３２、３２を介して回転自在に支持されている。ローラ２０Ａの図４における左端部には、ギヤ３４、３６を介してサーボモータ３８のスピンドル４０が連結されている。このサーボモータ３８を駆動することにより、ローラ２０Ａは所定の角速度で回転される。以上が回転駆動手段の構造である。
一方、移動フレーム３０は、その両側部がＬＭ（直動）ガイドを介して固定フレーム４２に上下移動自在に支持されている。ＬＭガイドは、移動フレーム３０側にガイドレール４４が上下方向に配されており、このガイドレール４４に、固定フレーム４２側のガイドブロック４６が係合されて構成される。
移動フレーム３０の下部の両端部には、ラック４８、４８が下方に向けて突設され、このラック４８、４８にピニオン５０、５０が噛合されている。ピニオン５０、５０は、水平方向に配設された回転軸５２に固定されている。回転軸５２は、両端が軸受５４、５４に支持されると共に、図４における左端部がサーボモータ５６のスピンドル５８に連結されている。こうして、サーボモータ５６で回転軸５２を回転させると、その回転運動がピニオン５０とラック４８との作用によって直線運動に変換されるので、移動フレーム３０が（すなわちローラ２０Ａが）上下移動される。以上が上下方向駆動手段の構造である。なお、図４中符号６０、６２は、成形ゾーン１４に設けられたヒータを示している。
前記した回転駆動手段、及び上下方向駆動手段は、他のローラ２０Ｂ〜２０Ｍ全てに設けられており、これらの手段のサーボモータ３８、５６が前記モーションコントローラによって制御されている。
モーションコントローラについて説明する。モーションコントローラは、外部入力手段からガラス板１８の型式が入力されると、その型式のガラス板１８の曲率に対応するローラ２０Ａ〜２０Ｍの角速度制御データ及び上下移動制御データを作成する。そして、モーションコントローラは、角速度制御データに基づき前記サーボモータ３８を制御すると共に、上下移動制御データに基づきサーボモータ５６を制御する。すなわち、前記モーションコントローラは、ガラス板１８がローラ２０Ａ〜２０Ｍによる搬送中に所望の曲率に曲げ成形されるように、ローラ２０Ａ〜２０Ｍを多軸制御する。
次に、ローラ２０Ａ〜２０Ｍの多軸制御によるガラス板の曲げ動作について、図２を用いて説明する。基本的なローラの上下動は、ガラス板の搬送にともない、ローラ２０Ａ→２０Ｍの順に順次下降、上昇運動するものである。なお、以下の説明中（  ）内の符号は図２中（  ）内の符号に対応する。
加熱されたガラス板１８が入口側のローラ２０Ａ上に到達した時には、全てのローラ２０Ａ〜２０Ｍは最上位置（初期位置）にあり（Ａ）、ローラ２０Ａ〜２０Ｍで形成される搬送面は水平である（図３（Ａ）に対応）。ガラス板１８がさらに搬送されると、ローラ２０Ｂ、２０Ｃは下降する。
ガラス板１８が搬送されると、ローラ２０Ｄ〜２０Ｆが下降移動して、ローラ２０Ａ〜２０Ｍで形成される搬送面のうち、ローラ２０Ｄ〜２０Ｆで形成される搬送面が曲率半径の大きい緩やかな下に凸の湾曲状に変形する（Ｂ）。これにより、ガラス板１８は、ローラ２０Ｄ〜２０Ｆ上を通過する際に、ガラス板１８の自重によりローラ２０Ｄ〜２０Ｆの湾曲面に沿って下方に撓み、その湾曲面に沿った形状に変形する（図３（Ｂ）に対応）。なお、ローラ２０Ｄ〜２０Ｆで形成される湾曲面はガラス板の搬送方向に曲がった湾曲形状である。以下の説明における各ローラで形成される湾曲面もガラス板の搬送方向に曲がった形状であるが、「搬送方向に曲がった形状である」ことを説明から省略する。
ところで、ローラ２０Ｄ〜２０Ｆが下降移動すると、ガラス板１８の水平方向成分の搬送速度Ｖｘは、ローラ２０Ｄ〜２０Ｆの上下位置に依存する。この場合、ローラ２０Ｄ〜２０Ｆの角速度（回転速度）ωが一定であると、下側のローラ２０ＥのＶｘの方が上側のローラ２０Ｄ、ＦのＶｘよりも速くなる。このような速度のアンバランス現象が生じると、ローラ２０Ｄ〜２０Ｆとガラス板１８との間でスリップが発生し、ガラス板１８に傷が付きやすい不具合が生じる。
そこで、モーションコントローラは図５に示すように、ローラ２０Ｄ〜２０Ｆによるガラス板１８の水平方向成分の搬送速度Ｖｘが等しくなるように、ローラ２０Ｄ〜２０Ｆの各サーボモータ５６を制御している（図５参照）。すなわち、モーションコントローラは、ローラ２０Ｄ〜２０Ｆの上下位置をパラメータとしてローラ２０Ｄ〜２０Ｆの角速度をωＤ＞ωＥ＜ωＦとなるように制御する。これにより、前記不具合は解消するので、ガラス板１８にはスリップに起因する傷が付かない。
ガラス板１８がさらに搬送されてくると、ローラ２０Ｆ〜２０Ｈが、先のローラ２０Ｄ〜２０Ｆよりも多めに下降移動して、ローラ２０Ｆ〜２０Ｈで形成される搬送面が、先の湾曲面よりも曲率半径の小さい（曲がりが大きい）湾曲状に変形する（Ｃ）。これにより、ガラス板１８は、ローラ２０Ｆ〜２０Ｈ上を通過する際に、ローラ２０Ｆ〜２０Ｈの湾曲面に沿って下方にさらに撓み、その湾曲面に沿った形状に変形する（図３（Ｃ）に対応）。なお、ガラス板１８が、連続的に搬送されることから図３（Ｂ）の状態と図３（Ｃ）の状態との間では、ローラ２０Ｄやローラ２０Ｅは図３（Ｂ）の状態よりも上方であり、図３（Ｃ）の状態よりも下方に位置する。
そして、ガラス板１８が搬送経路の略中間に位置したところで、ローラ２０Ｈ〜２０Ｊが、先のローラ２０Ｆ〜２０Ｈよりも多めに下降移動して、ローラ２０Ｈ〜２０Ｊで形成される搬送面が、先の湾曲面よりも曲率半径の小さい湾曲状に変形する（Ｄ）。これにより、ガラス板１８は、ローラ２０Ｈ〜２０Ｊ上を通過する際に、ローラ２０Ｈ〜２０Ｊの湾曲面に沿って下方にさらに撓み、その湾曲面に沿った形状に変形する（図３（Ｄ）に対応）。
最後に、ガラス板１８が搬送経路の下流に位置したところで、ローラ２０Ｊ〜２０Ｌが、先のローラ２０Ｈ〜２０Ｊよりも多めに下降移動して、ローラ２０Ｊ〜２０Ｌで形成される搬送面が、最終的に得ようとするガラス板１８の曲率に対応する曲率の湾曲状に変形する（Ｅ）。これにより、ガラス板１８は、ローラ２０Ｊ〜２０Ｌ上を通過すると、その湾曲面に沿った形状に変形するので、所望の曲率に曲げ成形される（図３（Ｅ）に対応）。以上がローラ２０Ａ〜２０Ｍによるガラス板１８の曲げ成形動作である。
したがって、成形ゾーン１４内の各ローラは、１枚のガラス板１８の搬送の際に、ガラス板１８の通過にともない一周期の下降・上昇運動を行う。これにより、ガラス板１８が位置しているローラの群により下に凸形状の波面を形成し、ガラス板１８の搬送とともに、この波面を進行させる。ガラス板１８の搬送方向前辺及び搬送方向後辺は搬送レベルに保たれ、ガラス板１８の中央部分は各ローラの下降位置に応じて搬送レベルの下方に垂れ下がる。こうして、ガラス板１８は各ローラにより搬送されながら、搬送方向に曲げ成形される。この場合、ガラス板１８の搬送方向前辺及び搬送方向後辺が搬送レベルに保たれていることから、ガラス板の搬送方向は搬送レベルに平行な方向といえる。
なお、ガラス板１８は、成形ゾーン１４の下流へ行くにしたがって大きく曲げられるので、上記の波面の振幅は下流ほど大きい。すなわち、各ローラの下降・上昇運動による振幅は、成形ゾーン１４の下流ほど大きい。
ところで、本発明におけるガラス板の曲げ成形方法及び曲げ成形装置は、大量のガラス板の曲げ成形に用いられる。すなわち、複数枚のガラス板を１枚ずつ順次連続して搬送することによって、大量のガラス板の曲げ成形が行われる。そのため、成形ゾーン１４の各ローラは、順次搬送されてくるガラス板を曲げ成形するために、上下振動を繰り返している。したがって、成形ゾーン１４内には、複数の下に凸形状の波が、順次加熱炉１２側から風冷強化装置１６に向けて進行する。
そして、加熱炉１２側から風冷強化装置１６に向かうにしたがって、波の振幅が増大するものである。
このように、本実施の形態によれば、複数のローラとしてストレート状のローラ２０Ａ〜２０Ｍを使用し、これらのローラ２０Ａ〜２０Ｍをガラス板１８の搬送に連動させて上下移動させてガラス板１８を曲げ成形したので、従来必要であったローラの交換作業を省くことができる。また、ローラの上下移動制御データを変更するだけで別の型式のガラス板を成形できるので、ジョブチェンジ時間を実質的になくすことができる。
さらに、本実施の形態では、成形ゾーン１４の下流側に風冷強化装置１６を設けている。風冷強化装置１６によって曲げ成形後のガラス板を急冷することにより、強化処理された曲げガラス板１８を得ることができる。
また、搬送面の曲率の変更は、得ようとするガラス板１８の形状データに基づいて行うことが好ましい。特に、車両窓用のガラス板は、その形状がＣＡＤデータとして予め準備されているので、このＣＡＤデータを前記モーションコントローラにリンクさせれば、曲率変更を容易に行うことができる。
なお、風冷強化装置１６側のローラコンベア２２も、成形ゾーン１４側のローラコンベア２０と同様に、回転駆動手段と上下方向駆動手段とを備え、これらの手段を別の又は同一のモーションコントローラで制御することが好ましい。この場合、ローラコンベア２２の各ローラの上下位置を変更して、ローラコンベア２２による搬送面の曲率をガラス板１８の曲率と同一の曲率にすればよい。
また、ローラコンベア２２の各ローラの本数に対応させて、風冷強化装置１６の上部吹口ヘッド２４、及び下部吹口ヘッド２６を分割することが好ましい。この場合、分割した上部吹口ヘッド２４及び下部吹口ヘッド２６は、それに対応するローラの上下移動に連動してガラス板１８との距離が一定となるように上下移動させればよい。こうして、全面において均一な強度を有するガラス板１８を得ることができる。
上記実施の形態では、各ローラを下降→上昇運動させることにより、下に凸形状の波面を形成し、この波面を進行させていた。逆に、各ローラを上昇→下降運動させることにより、上に凸形状の波面を形成し、この波面を進行させることもできる。この場合、自重によりガラス板の中央部分ではなくガラス板の搬送方向前後辺が垂れ下がる。ガラス板の搬送をスムーズに行う点に鑑みれば、各ローラを下降・上昇運動させ下に凸の波面を進行させることが好ましい。
図１に示す実施の形態では、成形ゾーン１４が加熱炉１２の囲い中に設けられている。すなわち、成形ゾーン１４が加熱炉１２内であって加熱炉１２の下流側に設けられている。本発明におけるガラス板の曲げ成形装置では、（ｉ）成形ゾーンを加熱炉内に設けること、の他に、（ｉｉ）加熱炉外に設けることも、（ｉｉｉ）成形ゾーンの一部を加熱炉外に設けることもできる。こうした成形ゾーンを設ける位置は、ガラス板の寸法や曲げ形状に応じて、上記（ｉ）〜（ｉｉｉ）から適宜選択できる。
まず、ガラス板の厚みと成形ゾーンの位置との関係を説明する。ガラス板が曲げ成形された後の強化処理は、ガラス板の厚みの影響を受ける。すなわち、強化処理されたガラス板は、表面に圧縮応力が、内部に引張応力が形成されている。これらの残留応力は、加熱されたガラス板の急冷により生じるガラス板表面とガラス板内部との温度差に起因する。ガラス板の厚みが小さいとこの温度差が得にくくなるので、厚みが小さいガラス板の強化処理にあたっては、急冷時の冷却能を増加させる必要がある。冷却能の増加のための手段の１つには、冷却風の吹付け圧や風量を増加することがあげられる。他に、急冷時のガラス板の温度を増加させる手段もある。
（ｉ）の場合、ガラス板を加熱炉内で曲げ成形できるので、曲げ成形後のガラス板をすぐに風冷強化装置に搬送できる。そのため、ガラス板の温度が下がることなく風冷強化装置までガラス板を搬送できる。したがって、（ｉ）の成形ゾーンの配置は、厚みが小さいガラス板の曲げ成形・強化処理に優位である。
次に、ガラス板の曲げ形状と成形ゾーンの位置との関係を説明する。複曲形状に曲げ成形する場合、成形ゾーンには、搬送方向に直交する方向へのガラス板の曲げ成形をするための手段が設けられる。この手段を加熱炉内に設けようとすると、加熱炉内の閉空間を確保しにくくなる。そのため、加熱炉内の温度を所定の温度に保てないという不具合が生じる。そこで、この手段を加熱炉外に設けることによって、加熱炉内の温度の安定化が実現できる。したがって、（ｉｉ）の成形ゾーンの配置は、ガラス板を複曲形状に曲げ成形する場合に優位である。
厚みの小さいガラス板を複曲形状に曲げ成形する曲げ成形・強化処理には、（ｉ）と（ｉｉ）との折衷として（ｉｉｉ）が優位である。さらに、（ｉｉｉ）の曲げ成形ゾーンの配置は、単なる折衷案の位置付けに留まらず、次の点で好ましい。すなわち、自動車産業の少量多品種の要求により、１つのガラス板の曲げ成形装置で多くの型式のガラス板を曲げ成形することも要求されている。型式に応じて、ガラス板の厚みやガラス板の曲げ形状は多種にわたる。そのため、同じ仕様のガラス板の曲げ成形装置で、多種の厚みの多種の曲げ形状のガラス板を成形できることは優位である。そして、このような少量多品種の事情に適応できる成形ゾーンの配置が、（ｉｉｉ）の配置である。
自動車窓用ガラス板には種々の形状がある。例えば、単曲形状、複合湾曲形状、複曲形状等があげられる。これらの形状のガラス板を曲げ成形するために、以下のいくつかの機構を、上記実施形態に係るガラス板の曲げ成形装置に付加することは好ましい。以下に、このいくつかの機構を説明する。
例えば自動車窓用ガラス板として、左右辺の近傍は小さな曲率半径を有し、中央部分は大きな曲率半径を有するガラス板（複合湾曲形状のガラス板）が用いられることがある。この場合、図６に示すニップローラ２１、２３を成形ゾーン１４と風冷強化装置１６との間に配置する。そして、ニップローラ２１、２３でガラス板１８の左右辺の近傍１９をニップした時に、上側のニップローラ２３を円弧状軌跡に沿って図６上反時計周り方向に回動する。これによって、ガラス板１８の図示の左右辺をニップローラ２１、２３によって所望の形状（小さな曲率半径の形状）に強制的に曲げることができる。ニップローラ２１、２３を備えた成形装置１０は、複合湾曲形状のガラス板の曲げ成形装置として使用できる。
ニップローラ２１、２３を応用した例を次に述べる。ガラス板が搬送方向に曲げ成形されると、ガラス板の搬送方向に平行な辺部の中央領域が、搬送方向に直交する方向に反り返ることがある。この現象は、ガラス板をより高速で曲げ成形すると現れやすい。こうしたガラス板の反りを矯正するために、以下のようにサンドイッチローラ６４（図７）を使用することは好ましい。
図７は、成形ゾーン１４の終端部に配設された搬送ローラ２０Ｎの上方に配置されたサンドイッチローラ６４の構造を示す正面図である。すなわち、ガラス板の反りを矯正するサンドイッチローラ６４は、図１における成形ゾーン１４の終端部に設けられる。
搬送ローラ２０Ｎは、軸受３２、３２、３２を介して移動フレーム３０上に回転自在に支持されている。搬送ローラ２０Ｎの一方端（図７において左端）には従動ギヤ３４が固着されており、従動ギヤ３４は駆動ギヤ３６に噛合されている。駆動ギヤ３６は、サーボモータ３８の出力軸４０に取り付けられている。サーボモータ３８が駆動されることにより、搬送ローラ２０Ｎが所定の角速度で回転される。これらの機構は、図４を用いて説明した搬送ローラ２０Ａの機構と同じ機構である。
移動フレーム３０上には、一対の揺動筒６７、６７が軸受６９、６９、…を介して回動自在に支持されている。一対の揺動筒６７、６７は、搬送ローラ２０Ｎと同軸上に配置されている。一方の揺動筒６７（図７において左側）には、搬送ローラ２０Ｎの回転軸が挿通されている。他方の揺動筒６７には、揺動駆動用のサーボモータ７１の出力軸７３がカップリング７５を介して連結されている。
この一対の揺動筒６７、６７は、それぞれ連結バー７７を介して互いに連結されている。サンドイッチローラ６４は、この連結バー７７に軸受７９、７９を介して回動自在に支持されている。こうして、サンドイッチローラ６４は搬送ローラ２０Ｎの軸芯を中心に揺動自在に設けられている。
サンドイッチローラ６４の一方端（図７において右端）には、ギヤ８１が取り付けられている。ギヤ８１は、搬送ローラ２０Ｎの一方端（図７において右端）に固着されたギヤ８３に噛合されている。したがって、搬送ローラ２０Ｎが回転されると、その回転がギヤ８１、８３を介してサンドイッチローラ６４に伝達され、サンドイッチローラ６４が回転される。
前記のごとく構成されたサンドイッチローラ６４は、搬送ローラ２０Ｎのサーボモータ３８が駆動されると、搬送ローラ２０Ｎとともに所定の角速度で回転される。そして、揺動駆動用のサーボモータ７１が駆動されると、搬送ローラ２０Ｎの軸芯を中心に揺動される。ガラス板１８は、このサンドイッチローラ６４と搬送ローラ２０Ｎとの間を搬送される。
なお、このサンドイッチローラ６４が揺動駆動されるサーボモータ７１は、回転駆動手段のサーボモータ３８と同様にモーションコントローラによって制御されている。
ここで、このモーションコントローラについて説明する。モーションコントローラは、外部入力手段からガラス板１８の型式が入力されると、その型式のガラス板１８の曲率に対応する搬送ローラ２０Ａ、２０Ｂ、…の角速度制御データと上下移動制御データ、及びサンドイッチローラ６４の揺動制御データを作成する。そして、角速度制御データに基づきサーボモータ３８を制御し、上下移動制御データに基づきサーボモータ５６を制御する。また、揺動制御データに基づきサーボモータ７１を制御する。すなわち、モーションコントローラは、ガラス板１８が搬送ローラ２０Ａ、２０Ｂ、…による搬送中に所望の曲率で曲げ成形されるように、各搬送ローラ２０Ａ、２０Ｂ、…を多軸制御する。搬送ローラ２０Ａ〜２０Ｍの制御と搬送ローラ２０Ａ〜２０Ｍの上下動によるガラス板１８の曲げ成形動作は、図２、図３を用いて説明した通りである。
こうして搬送ローラ２０Ｍまでで曲げ成形されたガラス板１８に対し、ガラス板の辺部に反りが発生している、又は発生のおそれがある場合に、サンドイッチローラ６４を作用させることは有効である。図８を用いて、以下にサンドイッチローラ６４の作用を説明する。この説明において（  ）内の符号は図８中の（  ）内の符号に対応する。
ガラス板１８が搬送ローラ２０Ｎの手前の位置まで搬送されると、サンドイッチローラ６４は所定角度傾斜して待機する（Ａ）。すなわち、湾曲したガラス板１８が搬送ローラ２０Ｎとサンドイッチローラ６４との間に導入されるように、所定角度傾斜して待機する。このとき、サンドイッチローラ６４は、ガラス板１８の湾曲面に対して法線方向に位置するように傾斜して待機する。
搬送ローラ２０Ｎまで搬送されたガラス板１８は、その先端部がサンドイッチローラ６４と搬送ローラ２０Ｎとの間に導入される（Ｂ）。そして、サンドイッチローラ６４と搬送ローラ２０Ｎとによって挟持された状態で、ガラス板は搬送される（Ｃ）、（Ｄ）。
このとき、搬送ローラ２０Ｎは、所望の曲げ成形が成されたガラス板１８の形状を保持するように、上下移動しながらガラス板１８を搬送する。一方、サンドイッチローラ６４は、この搬送ローラ２０Ｎの上下移動に伴って上下移動するとともに、搬送ローラによって形成される湾曲面に対して常に法線方向に位置するように傾斜する。これにより、ガラス板１８の辺部に反りが生じている場合であっても、当該反りはサンドイッチローラ６４によって押圧されるため、ガラス板１８は反りがない状態に矯正される。こうして、反りのない高精度なガラス板の曲げ成形が可能になる。
ガラス板１８が搬送ローラ２０Ｎを通過した後は、搬送ローラＮは原点位置、すなわち最上位置に復帰する。そして、サンドイッチローラ６４は、搬送ローラ２０Ｎの真上の位置に復帰する（Ｅ）。
このように、サンドイッチローラ６４は搬送ローラで形成される湾曲面に対して法線方向に位置し、搬送ローラ２０Ｎとサンドイッチローラ６４とでガラス板１８を挟持する。これにより、辺部に反りを生じさせることなく、高精度にガラス板１８を曲げ成形できる。
図７に示した構造のサンドイッチローラ６４は、次のように複合湾曲形状のガラス板の曲げ成形に使用できる。なお、このサンドイッチローラ６４を用いてガラス板１８を所定の曲率に曲げ成形する場合においても、ガラス板１８は、上述した搬送ローラ２０Ａ〜２０Ｌを用いて搬送方向に所定の曲率に曲げ成形する。すなわち、サンドイッチローラ６４は、搬送ローラ２０Ａ〜２０Ｌによって所定の曲率に曲げ成形されたガラス板１８に対してさらに所定の曲げ成形を行う。そこで、以下の説明では、搬送ローラ２０Ａ〜２０Ｌによって所定の曲率に曲げ成形されたガラス板１８をサンドイッチローラ６４で曲げ成形する場合について説明する。
サンドイッチローラ６４は、法線方向の位置から曲げ成形する方向に所定角度傾斜することにより、ガラス板１８に所定の曲げ荷重を与える。こうして、ガラス板１８のうちの所定の曲げ荷重が与えられた部分を曲げ成形する。すなわち、通常、サンドイッチローラ６４は、搬送面に対して法線方向に位置している（図９（Ａ））。ガラス板１８を曲げ成形する場合は、法線方向から曲げ成形する方向に所定角度α傾斜させる（図９（Ｂ））。これにより、搬送ローラ２０Ｍと搬送ローラ２０Ｎとの間におけるガラス板１８に、サンドイッチローラ６４を支点として所定の曲げ荷重が与えられる。この結果、搬送方向にみて場所により曲率の異なる曲げ形状のガラス板１８が得られる。
ここで、サンドイッチローラ６４は任意の角度で揺動させることができる。したがって、より小さな曲率半径でガラス板１８を曲げ成形する場合は、より大きな傾斜角度αでサンドイッチローラ６４を傾斜させればよい。これにより、より大きな曲げ荷重がガラス板１８に付与され、より小さな曲率半径にガラス板１８を曲げ成形できる。
サンドイッチローラ６４は揺動自在であるので、選択的に傾斜することにより、ガラス板１８の任意の部分を搬送方向に曲げ成形できる。こうして、サンドイッチローラ６４を用いることにより、ガラス板１８の任意の部分を任意の曲率で曲げ成形できる。さらに、サンドイッチローラ６４と搬送ローラ２０Ｍ及び２０Ｎによりガラス板１８を挟持しているため、ガラス板１８の辺部に生じた反りを矯正する作用がある。こうして、より高精度にガラス板１８を曲げ成形できる。
なお、サンドイッチローラ６４の設置位置は、搬送ローラ２０Ｎの上方位置に限定されない。例えば、成形ゾーン１４の中間位置に設置してもよいし、搬送経路の終端位置に設置してもよい。また、サンドイッチローラ６４の設置数は１つに限らず複数個設置してもよい。
サンドイッチローラ６４は、搬送ローラ２０Ｎの軸芯に対して揺動自在に設けられるものに限定されない。例えば、図１０及び図１１に示すように、サンドイッチローラ６４をガラス板１８の搬送面に対して上下移動自在に設けてもよい。この構成は、次のとおりである。
サンドイッチローラ６４は、搬送面の上方であって搬送ローラ２０Ｍと搬送ローラ２０Ｎとの間に配置されており、軸受８５、８５を介して支持フレーム８７に回動自在に支持されている。サンドイッチローラ６４の一方端（図１１において右端）には、サーボモータ８９の出力軸が連結されている。
支持フレーム８７の上端部には、一対のガイドロッド９１、９１が鉛直状態に立設されている。このガイドロッド９１、９１はガイドブロック９３、９３に摺動自在に支持されており、ガイドブロック９３、９３は、それぞれ装置本体フレーム（図示せず）に取り付けられている。
ガイドロッド９１、９１の上端部にはラック９５、９５が鉛直状態に取り付けられている。このラック９５、９５にはピニオン９７、９７が噛合されており、ピニオン９７、９７は回転軸９９に固定されている。この回転軸９９は軸受１０１、１０１によって軸支されており、軸受１０１、１０１は図示しない装置本体フレームに取り付けられている。また、この回転軸９９の一方端（図１１において右端）にはサーボモータ１０２の出力軸が連結されており、サーボモータ１０２は、図示しない装置本体フレームに取り付けられている。
以上がサンドイッチローラ６４を回転及び上下移動させる機構である。この機構によれば、サンドイッチローラ６４は、サーボモータ８９を駆動することにより回転する。また、サンドイッチローラ６４は、サーボモータ１０２を駆動することにより上下移動する。すなわち、サーボモータ１０２を駆動すると、回転軸９９が回転し、その回転運動がピニオン９７とラック９５の作用によって直線運動に変換されて支持フレーム８７が上下方向に移動する。そして、この支持フレーム８７が上下方向に移動することによりサンドイッチローラ６４が上下方向に移動する。
このように構成されたサンドイッチローラ６４を所定の回転速度で回転させながら、搬送ローラ２０Ｍと搬送ローラ２０Ｎとの間のガラス板１８に押し当てることにより、ガラス板１８には所定の曲げ荷重が与えられる。こうして、ローラ２０Ａ〜２０Ｌによるガラス板の搬送方向への曲げ成形に加え、同方向にガラス板の所定の部分を所定の曲率に曲げ成形できる。
複合湾曲形状のガラス板の曲げ成形方法としては、次の方法もある。すなわち、図２で説明したガラス板の曲げ成形動作では、ローラ２０Ａ〜２０Ｍの間で形成される搬送方向に曲がった湾曲面が単一の曲率半径を有する曲面である。そのため、曲げ成形されるガラス板１８も単一の曲率半径を有する曲面に曲げ成形される。これに対して、以下に説明するように、ローラ２０Ａ〜２０Ｍの間で形成される搬送面を複数の曲率半径を有する曲面に湾曲させることにより、ガラス板１８を複数の曲率半径を有する搬送方向に湾曲した曲面に曲げ成形できる。この場合の曲面は搬送方向に湾曲した曲面であるが、以下の説明において「搬送方向に湾曲した曲面」であることを説明から省略する。
以下、曲率半径Ｒ１の曲面と曲率半径Ｒ２の曲面とを複合した曲面にガラス板１８を曲げ成形する場合について、図１２を用いて説明する。この説明でも、（  ）内の符号は図１２中の（  ）内の符号に対応する。なお、以下の例では２つの曲率半径を有するガラス板の曲げ成形を説明するが、３つ以上の曲率半径を有するガラス板の曲げ成形も同様の考え方で実施できる。
加熱されたガラス板１８が入口側のローラ２０Ａ上に到達した段階では、全てのローラ２０Ａ〜２０Ｍは最上位置にあり、ローラ２０Ａ〜２０Ｍの間で形成される搬送面は水平になっている（Ａ）。ガラス板１８が成形ゾーン１４内に搬送されると、ローラが順次下降して、ローラ２０Ｃ〜２０Ｇの間で形成される搬送面が緩やかな湾曲状に変形する（Ｂ）。これにより、ガラス板１８は、ローラ２０Ｃ〜２０Ｇ上を通過する際に、ガラス板１８の自重によりローラ２０Ｃ〜２０Ｇの湾曲面に沿って下方に撓み、その湾曲面に沿った形状に変形する。
ガラス板１８がさらに搬送されると、ローラ２０Ｅ〜２０Ｉが、先のローラ２０Ｃ〜２０Ｇよりも多めに下降して、ローラ２０Ｅ〜２０Ｉの間で形成される搬送面が、全体として先の湾曲面よりも曲率半径の小さい湾曲状に変形する（Ｃ）。ローラ２０Ｅ〜２０Ｉの間で形成される湾曲面は、単一の曲率半径で形成されているのではなく、異なる曲率半径を有する２つの曲面を複合して形成されている。すなわち、ローラ２０Ｅ〜２０Ｆの間で形成される曲率半径の小さい湾曲面と、ローラ２０Ｆ〜２０Ｉの間で形成される曲率半径の大きい湾曲面とを複合して形成されている。これにより、ガラス板１８は、ローラ２０Ｅ〜２０Ｉ上を通過する際に、ローラ２０Ｅ〜２０Ｉによって形成される湾曲面に沿って下方にさらに撓み、その湾曲面に沿った形状、すなわち、２つの曲率半径を有する曲面に変形する。
ガラス板１８がさらに搬送されると、ローラ２０Ｇ〜２０Ｋが、先のローラ２０Ｅ〜２０Ｉよりも多めに下降して、ローラ２０Ｇ〜２０Ｋの間で形成される搬送面が、全体として先の湾曲面よりも曲率半径の小さい湾曲状に変形する（Ｄ）。ローラ２０Ｇ〜２０Ｋの間で形成される湾曲面も前記同様に異なる曲率半径を有する２つの曲面を複合して形成されている。すなわち、ローラ２０Ｇ〜２０Ｈの間で形成される曲率半径の小さい湾曲面と、ローラ２０Ｈ〜２０Ｋの間で形成される曲率半径の大きい湾曲面を複合して形成されている。これにより、ガラス板１８は、ローラ２０Ｇ〜２０Ｋ上を通過する際に、ローラ２０Ｇ〜２０Ｋによって形成される湾曲面に沿って下方にさらに撓み、その湾曲面に沿った形状、すなわち、２つの曲率半径を有する曲面に変形する。
最後に、ガラス板１８が成形ゾーン１４の搬送経路の下流に位置したところで、ローラ２０Ｉ〜２０Ｍが、先のローラ２０Ｇ〜２０Ｋよりも多めに下降して、ローラ２０Ｉ〜２０Ｍの間で形成される搬送面が、最終的に得ようとするガラス板１８の曲率に対応した湾曲面に変形する（Ｅ）。すなわち、ローラ２０Ｉ〜２０Ｊの間で形成される搬送面は、曲率半径がＲ２の曲面に湾曲し、ローラ２０Ｊ〜２０Ｍの間で形成される搬送面は、曲率半径がＲ１の曲面に湾曲する。これにより、ガラス板１８は、ローラ２０Ｉ〜２０Ｍ上を通過する際に、ローラ２０Ｉ〜２０Ｍによって形成される湾曲面に沿って下方にさらに撓み、最終的に得ようとする形状、すなわち、曲率半径Ｒ１の曲面と曲率半径Ｒ２の曲面とを複合した複合湾曲形状に曲げ成形される。
次に、複曲形状にガラス板を曲げ成形する例として、図１３に示す冷却成形装置１５を用いた搬送方向に直交する方向へのガラス板の曲げ成形の方法について説明する。
冷却成形装置１５は、ガラス板１８の上面と下面とをアンバランスに冷却することにより、ガラス板１８を搬送方向に直交する方向に曲げ成形する。すなわち、ガラス板の上面と下面とをアンバランスに冷却して温度差を生じさせると、ガラスが有する粘弾性によりガラス板は三次元的に変形するという性質を有している。冷却成形装置１５は、このガラスの性質を利用してガラス板１８を搬送方向に直交する方向に曲げ成形する。
図１３に示すように、冷却成形装置１５は、曲げ成形用のローラコンベア２０を挟んで配置された上部エア吹出口１５Ａと下部エア吹出口１５Ｂとを有している。上部エア吹出口１５Ａと下部エア吹出口１５Ｂとは、ローラの軸線方向に沿ってスリット状に形成されている。ガラス板１８は、この上部吹出口１５Ａと下部吹出口１５Ｂとの間を通過する際、上部吹出口１５Ａと下部吹出口１５Ｂとから吹き出されるエアによって、その上面と下面とが予備冷却される。
ここで、この上部エア吹出口１５Ａと下部エア吹出口１５Ｂとから吹き出されるエアは、その風圧が図示しない風圧コントローラによって制御されている。この風圧コントローラは、次のように上部エア吹出口１５Ａと下部エア吹出口１５Ｂとから吹き出すエアの風圧を設定する。外部入力手段からガラス板１８の型式が入力されると、風圧コントローラは、まず、その型式のガラス板１８の曲率に対応する風圧データを作成する。そして、その作成した風圧データに基づいて上部エア吹出口１５Ａと下部エア吹出口１５Ｂとから吹き出すエアの風圧を決定する。すなわち、風圧コントローラは、ガラス板１８が搬送方向に直交する方向に所望の曲率で曲げ成形されるように、上部エア吹出口１５Ａと下部エア吹出口１５Ｂとから吹き出すエアの風圧を決定する。
次に、前記のごとく構成された冷却成形装置１５によるガラス板１８の曲げ成形動作について説明する。
成形ゾーン１４で搬送方向に沿った方向に曲げ成形がなされたガラス板１８は、曲げ成形用のローラコンベア２０によって冷却成形装置１５に搬送される。この際、ローラコンベア２０は、成形ゾーン１４で最終的に得られたガラス板１８の形状を維持するようにローラを上下移動させながらガラス板１８を搬送する（搬送面が所定の湾曲形状を維持したままガラス板１８を搬送する。）。
冷却成形装置１５に搬送されたガラス板１８は、上部エア吹出口１５Ａと下部エア吹出口１５Ｂとの間を通過する。上部エア吹出口１５Ａと下部エア吹出口１５Ｂとの間を通過するときに、上部エア吹出口１５Ａと下部エア吹出口１５Ｂとから吹き出されるエアによって上面と下面とが冷却される。
ここで、この上部エア吹出口１５Ａと下部エア吹出口１５Ｂとからは、風圧コントローラによって風圧が所定圧に制御されたエアが吹き出され、この所定圧に制御されたエアによってガラス板１８は上面と下面とがアンバランスに冷却される。この結果、ガラス板１８の上下面に温度差が生じ、搬送方向に直交する方向に所定の曲げ成形がなされる。
以上が冷却成形装置１５によるガラス板１８の搬送方向に直交する方向の曲げ成形動作である。搬送方向に直交する方向に曲げ成形されたガラス板１８は、曲げ成形用のローラコンベア２０から風冷強化用のローラコンベア２２に移載され、風冷強化装置１６に搬送される。そして、この風冷強化装置１６によって風冷強化される。
こうして、搬送方向に沿った方向の曲げ成形に加え、搬送方向に直交する方向の曲げ成形を行うことができる。これにより、所望の複曲形状を有するガラス板１８の曲げ成形ができる。
また、搬送方向に直交する方向の曲率を変更する場合も、上部エア吹出口１５Ａと下部エア吹出口１５Ｂとから吹き出すエアの風圧の設定を変更するだけで容易に行うことができる。この際、上部エア吹出口１５Ａと下部エア吹出口１５Ｂとから吹き出すエアの風圧の設定は、車両窓用のガラス板の場合、その形状がＣＡＤデータとしてあらかじめ準備されているので、このＣＡＤデータを風圧コントローラにリンクさせれば、容易に設定を変更できる。
なお、上部エア吹出口１５Ａと下部エア吹出口１５Ｂとの形状は、スリット状、多数のパイプ状の吹出口を直列させたもの等、種々の形状が例示できる。上部エア吹出口１５Ａと下部エア吹出口１５Ｂとは、ローラの軸線方向に沿って均一にエアを吹き出すように構成することも、エアを吹き出すエリアを選択できるように構成することもできる。たとえば、吹出エリアを三分割し、選択的にエアを吹き出せるように構成してもよい。
上部エア吹出口１５Ａと下部エア吹出口１５Ｂとは一定位置に固定されているが、上下移動する曲げ成形用のローラコンベア２０のローラに連動して上下移動するように構成してもよい。冷却成形装置１５は、ガラス板の温度が高く、冷却条件変さらによる形状感度が高い位置に設置することが好ましい。
次に、複曲形状にガラス板を曲げ成形する別の例を説明する。この例では、図１に示したローラコンベア２０の各ローラ２０Ａ、２０Ｂ、…を、回転駆動手段及び上下方向駆動手段に加えて、チルト機構によって各々が独立して上下方向に傾斜できるように構成されている。こうして、各ローラ２０Ａ、２０Ｂ、…は、水平に搬送方向に並列配置され、かつ水平面に対し傾斜配置可能となる。そして、隣り合う各ローラの傾斜方向が交互に異なる（正面視における右上がりと左上がり）ように配置可能となる。
図１４は、ローラ２０Ａの回転駆動手段と上下方向駆動手段及びチルト機構の構造を示した正面図である。なお、各ローラ２０Ａ、２０Ｂ、…において、回転駆動手段と上下方向駆動手段及びチルト機構の構造はそれぞれ同一の構造である。したがって、ここでは便宜上ローラ２０Ａの回転駆動手段、上下方向駆動手段及びチルト機構の構造のみを説明し、他のローラ２０Ｂ、２０Ｃ、…の各手段、機構の説明は省略する。
まず、チルト機構の構造について説明する。ローラ２０Ａの両端は一対の軸受３２、３２によって回動自在に支持されている。この一対の軸受３２、３２は、それぞれスライドブロック３３、３３上に設けられている。スライドブロック３３、３３は、ガイドブロック３１、３１上に摺動自在に設けられている。そして、ガイドブロック３１、３１は、Ｕ字状に形成された上下移動フレーム３０の頂部に固定されている。ガイドブロック３１のガイド面３１ａとスライドブロック３３のスライド面３３ａとは、互いに円弧状に形成されている。このため、スライドブロック３３をガイドブロック３１のガイド面３１ａに沿って摺動させると、ローラ２０Ａは揺動する。この結果、ローラ２０Ａは水平状態から所定角度傾斜される。以上がチルト機構の構造である。なお、ローラ２０Ａは、図示しないロック手段（セットスクリュー等）によってスライドブロック３３をガイドブロック３１に固定することにより、傾斜された状態で固定される。
回転駆動手段の構造及び上下方向駆動手段の構造は、図４に示した構造と同様なので、説明を省略する。水平に配置されたローラ２０Ａ、２０Ｂ、…を上下移動させることによって曲げ成形できる方向は、ガラス板１８の搬送方向に沿った方向だけである。したがって、この方法だけでは複曲形状を有するガラス板を曲げ成形できない。そこで、複曲形状を有するガラス板を曲げ成形するために、次の設定を行う。
上述したように、各ローラ２０Ａ、２０Ｂ、…は、チルト機構によって上下方向に傾斜可能に設けられている。各ローラ２０Ａ、２０Ｂ、…を正面視で右上がりと左上がりとが交互になるように傾斜（以下単に「交互に傾斜」と表現する）させることにより、ガラス板１８の搬送面をガラス板１８の搬送方向に直交する方向に湾曲させる（図１５参照；図１５ではローラ２０Ｌとローラ２０Ｍとを示す）。これにより、ガラス板１８は、この湾曲した搬送面に沿って撓み、前記各ローラの上下動と伴って複曲形状に曲げ成形される。
なお、このローラ２０Ａ、２０Ｂ、…の傾斜による搬送面の湾曲は、搬送経路の下流側に向かって徐々に大きくなるように形成する。具体的には、搬送経路の入口部から中間部にかけてはローラを傾斜させずに搬送面を平坦に形成しておく。中間部から出口部にかけて徐々にローラの傾斜角度を大きくしてゆき、出口部において最終的に得ようとする曲率の搬送面を形成するようにする。これにより、ガラス板１８はローラコンベア２０で搬送される過程で、徐々に搬送方向に直交する方向に所定の曲率で曲げ成形される。
次に、上述したローラコンベア２０によるガラス板１８の曲げ成形動作について説明する。ローラ２０Ａ、２０Ｂ、…は、ガラス板１８の搬送に伴い搬送方向上流側から順に順次上下移動する。このように、ローラ２０Ａ、２０Ｂ、…がガラス板１８の搬送位置に応じて上下移動することにより、ローラコンベア２０の搬送面が搬送方向に沿って湾曲する。そして、この湾曲した搬送面の上をガラス板１８が搬送されることにより、ガラス板１８は搬送方向に沿った方向に曲げ成形される。
一方、ローラコンベア２０の各ローラは、搬送経路の中間部辺りから交互に傾斜して配置されている。そして、その傾斜角度は出口部に向かって徐々に大きくなるように設定されている。ローラを交互に傾斜させることにより、ローラコンベア２０の搬送面は、搬送方向に直交する方向に湾曲して形成される。そして、この湾曲した搬送面の上をガラス板１８が搬送されることにより、ガラス板１８は、搬送方向に直交する方向に曲げ成形される。
こうして、ローラコンベア２０は、ローラ２０Ａ、２０Ｂ、…の上下移動によってガラス板１８を搬送方向に沿った方向に曲げ成形する一方、交互に傾斜して配置されたローラ２０Ａ、２０Ｂ、…によってガラス板１８を搬送方向に直交する方向に曲げ成形する。そして、この両者の組み合わせによってガラス板１８を複曲形状に曲げ成形する。図１６を用いて、具体的にガラス板を搬送方向に直交する方向に曲げ成形する方法を説明する。説明中、（  ）内の符号は図１６中の（  ）内の符号に対応する。
すなわち、搬送経路の入口部近傍においては、ローラ２０Ａ、２０Ｂ、…は平坦に配置されているため、ローラ２０Ａ、２０Ｂ、…の上を通過しても、ガラス板１８は搬送方向に直交する方向には曲げ成形されない（Ａ）。
搬送経路の中央部では、ローラ２０Ｅ、２０Ｆが交互に傾斜して配置されているため、搬送面は搬送方向に直交する方向に湾曲して形成される（Ｂ）。ガラス板１８は、このローラ２０Ｅ、２０Ｆ上を通過することにより、自重でローラ２０Ｅ、２０Ｆの形成する湾曲面に沿って撓み、搬送方向に直交する方向に曲げ成形される。
ローラ２０Ｅ、２０Ｆの下流部側のローラ２０Ｇとローラ２０Ｈとのなす角度は、ローラ２０Ｅとローラ２０Ｆとのなす角度よりもさらに大きくなっている（Ｃ）。そして、ローラ２０Ｇ、２０Ｈの下流部側のローラ２０Ｉとローラ２０Ｊとのなす角度は、ローラ２０Ｇとローラ２０Ｈとのなす角度よりもさらに大きくなっている（Ｄ）。したがって、ガラス板１８は、このローラ２０Ｇ、２０Ｈ、２０Ｉ、２０Ｊ上を通過することにより、徐々に曲率半径が小さくなるように曲げ成形される。
成形ゾーンの終端近傍では、ローラ２０Ｋとローラ２０Ｌとのなす角度が、先のローラ２０Ｉとローラ２０Ｊとのなす角度よりもさらに大きく形成されており、このローラ２０Ｉ、２０Ｊによって形成される湾曲面が最終的に得ようとするガラス板１８の曲率と同じ曲率で形成されている（Ｅ）。ガラス板１８は、このローラ２０Ｋ、２０Ｌ上を通過することにより、最終的に得ようとする曲率に曲げ成形される。
以後、ローラ２０Ｍ、２０Ｎ、…は、このローラ２０Ｋ、２０Ｌと同じ傾斜角度で交互に傾斜して配置されており、曲げ形成した湾曲形状を維持するようにガラス板１８を搬送する。
このように、ローラコンベア２０は、ローラ２０Ａ、２０Ｂ、…の上下移動によってガラス板１８を搬送方向に沿った方向に曲げ成形する一方、交互に傾斜して配置されたローラ２０Ａ、２０Ｂ、…によってガラス板１８を搬送方向に直交する方向に曲げ成形する。そして、この両者の組み合わせによってガラス板１８を複曲形状に曲げ成形する。こうして、搬送方向に沿った方向の曲げ成形に加え、搬送方向に直交する方向の曲げ成形を行うことができる。これにより、所望の複曲形状を有するガラス板１８を曲げ成形できる。また、装置構造もきわめてシンプルであり、ローラの傾斜角度を変えることにより、容易に曲率を可変にできる。これにより、所望の複曲形状を有するガラス板１８を容易に曲げ成形できる。
各ローラは、図１７（ローラ２０Ｌ、２０Ｍを図示）に示すように、中心から横方向に所定距離シフトさせた位置で交差させることもできる。図１８（ローラ２０Ｌ、２０Ｍを図示）に示すように、ローラを交互に一方だけ傾斜させることもできる。これにより、搬送方向に直交する方向に所望の曲率で曲げ成形できる。なお、搬送方向に直交する方向にのみ曲げ成形する場合は、ローラを上下動させないでガラス板１８を搬送する。搬送経路の中間部辺りからローラを交互に傾斜させ、徐々にその傾斜角度を大きくするものの他に入口部から交互に傾斜させて、徐々にその傾斜角度を大きくすることもできる。
他に、複曲形状にガラス板を成形するためには、次の手段も有効である。先の実施形態に係るローラ２０Ａ〜２０Ｍはストレート状に形成したものである。これらのローラを搬送方向に直交した方向に湾曲したローラに変更することで、ガラス板を複曲形状に曲げ成形できる。
上下方向駆動手段として、図４ではラックとピニオンの作用で各ローラ２０Ａ、２０Ｂ、…を上下移動させる例をあげているが、上下方向駆動手段はこの方式以外の種々の方式が用いられる。例えば、上下方向駆動手段として図１９又は図２０に示すような方式のものを用いてもよい。
図１９に示す上下方向駆動手段は、送りねじを用いた方式のものであり、次のように構成されている。各ローラ７０、７０、…は、それぞれその両端部が凹状に形成された移動フレーム７２、７２、…に軸受７４、７４、…を介して回転自在に支持されている。各ローラ７０、７０、…は、それぞれその一方端部にギヤ７６、７８を介してサーボモータ８０、８０、…のスピンドルが連結されている。各ローラ７０、７０、…は、このサーボモータ８０、８０、…を駆動することにより所定の角速度で回転される。
ローラ７０、７０、…を支持する移動フレーム７２、７２、…は、それぞれその両側部がＬＭガイドを介して固定フレーム８２に上下移動自在に支持されている。ＬＭガイドは、移動フレーム７２、７２、…側にガイドレール８４、８４、…が上下方向に配されており、このガイドレール８４、８４、…に、固定フレーム８２側に配設されたガイドブロック８６、８６、…が係合されている。
各移動フレーム７２、７２、…の下部中央部には、それぞれナット部材８８、８８、…が固着されており、ナット部材８８、８８、…には、それぞれねじ棒９０、９０、…が螺合されている。ねじ棒９０、９０、…は、固定フレーム８２に配設された軸受９２、９２、…に回動自在に支持されており、その下端部には従動プーリ９４、９４、…が固着されている。一方、固定フレーム８２には、サーボモータ９６、９６、…が配設されており、サーボモータ９６、９６、…のスピンドルには駆動プーリ９８、９８、…が固着されている。この駆動プーリ９８、９８、…と従動プーリ９４、９４、…には、駆動ベルト１００、１００、…が巻き掛けられており、駆動ベルト１００、１００、…を介してサーボモータ９６、９６、…の回転がねじ棒９０、９０、…に伝達される。そして、ねじ棒９０、９０、…が回転することにより、その回転量に応じて移動フレーム７２、７２、…、すなわちローラ７０、７０、…が上下移動される。
送りねじを用いた上下方向駆動手段は以上のように構成される。なお、図１９において、符号１０２は成形ゾーン１４に設けられたヒータを示している。
図２０に示す上下方向駆動手段は、パンタグラフを用いた方式のものであり、次のように構成されている。各ローラ７０、７０、…は、それぞれその両端部が凹状に形成された移動フレーム７２、７２、…に軸受７４、７４、…を介して回転自在に支持されている。また、各ローラ７０、７０、…は、それぞれその一方端部にギヤ７６、７８を介してサーボモータ８０、８０、…のスピンドルが連結されている。各ローラ７０、７０、…は、このサーボモータ８０、８０、…を駆動することにより所定の角速度で回転される。
各移動フレーム７２、７２、…の下部両端には、それぞれブラケット１０４、１０４、…を介してリンク１０６、１０８の先端部がピン結合されている。リンク１０６、１０８は、互いに交差するように配設されており、その交差部で互いにピン結合されている。また、一方側のリンク１０６、１０６、…の基端部は、固定フレーム１１０に配設されたブラケット１１２、１１２、…にピン結合されており、他方側のリンク１０８、１０８、…の基端部は、固定フレーム１１０に設けられたシリンダ１１４、１１４、…のロッド先端部にピン結合されている。シリンダ１１４、１１４、…を駆動して、そのロッドを伸縮させると、リンク１０６、１０８の作用で移動フレーム７２、７２、…が上下移動し、この結果、ローラ７０、７０、…が上下移動される。
パンタグラフを用いた上下方向駆動手段は以上のように構成される。なお、図２０において、符号１０２は成形ゾーン１４に設けられたヒータを示している。
産業上の利用の可能性
以上説明したように本発明に係るガラス板の曲げ成形方法及び装置は、複数のローラをガラス板の搬送位置に応じて鉛直方向に上下動させることにより、ローラで形成される搬送面を湾曲させて、ガラス板を自重により所定の曲率に曲げ成形するようにしている。この場合、ローラで形成される湾曲面はガラス板の進行にともなって搬送方向に進行する。本発明に係るガラス板の曲げ成形方法及び装置はこのように構成したので、型式に応じた曲率の複数のローラを使用することなくガラス板を曲げ成形できる。よって、本発明に係るガラス板の曲げ成形方法及び装置は、従来必要であったローラの交換作業を省くことができる。
また、本発明に係るガラス板の曲げ成形方法及び装置によれば、ローラの上下移動制御データを変更するだけで別の型式のガラス板を成形できるので、ジョブチェンジ時間を実質的になくすことができる。しかも、複数のローラは単に上下動するだけで、搬送面のガラス板が位置する部分が湾曲面となり、この湾曲面が進行するだけであるので、ガラス板の搬送はスムーズに行われる。
ガラス板の水平方向成分の搬送速度が等しくなるように複数のローラの回転駆動手段を制御することによって、傷のないガラス板を得ることができる。
【図面の簡単な説明】
図１は、本発明の実施の形態に係るガラス板の曲げ成形装置の構造を示す斜視図である。
図２は、成形ゾーンに配置された複数のローラによるガラス板の曲げ動作を示す遷移図である。
図３は、図２に示した遷移図の斜視図である。
図４は、ローラの回転駆動手段と上下方向移動手段との構造を示す説明図である。
図５は、ガラス板の水平方向成分の搬送速度を示す説明図である。
図６は、成形ゾーンと冷却装置との間の強制曲げ用ニップローラの動作を説明側面図である。
図７は、サンドイッチローラの構造を示す正面図である。
図８は、サンドイッチローラによるガラス板の矯正動作を示す遷移図である。
図９は、サンドイッチローラによるガラス板の曲げ動作の説明図である。
図１０は、サンドイッチローラの構造を示す側面図である。
図１１は、サンドイッチローラの構造を示す正面図である。
図１２は、成形ゾーンに配置された複数のローラによるガラス板の曲げ動作を示す遷移図である。
図１３は、冷却成形装置の構成を示す側面図である。
図１４は、ローラの回転駆動手段、上下方向駆動手段及びチルト機構の構造を示す正面図である。
図１５は、ローラの配置状態を示す搬送方向下流側からみた正面図である。
図１６は、ローラコンベアによるガラス板の曲げ動作を示す搬送方向下流側からみた遷移図である。
図１７は、ローラの配置状態を示す搬送方向下流側からみた正面図である。
図１８は、ローラの配置状態を示す搬送方向下流側からみた正面図である。
図１９は、上下方向駆動手段の実施の形態を示す斜視図である。
図２０は、上下方向駆動手段の実施の形態を示す斜視図である。
【図１】
0004088744.tif 000002
【図２】
0004088744.tif 000003
【図３】
0004088744.tif 000004
【図４】
0004088744.tif 000005
【図５】
0004088744.tif 000006
【図６】
0004088744.tif 000007
【図７】
0004088744.tif 000008
【図８】
0004088744.tif 000009
【図９】
0004088744.tif 000010
【図１０】
0004088744.tif 000011
【図１１】
0004088744.tif 000012
【図１２】
0004088744.tif 000013
【図１３】
0004088744.tif 000014
【図１４】
0004088744.tif 000015
【図１５】
0004088744.tif 000016
【図１６】
0004088744.tif 000017
【図１７】
0004088744.tif 000018
【図１８】
0004088744.tif 000019
【図１９】
0004088744.tif 000020
【図２０】
0004088744.tif 000021